습윤 ( wetting ) 후 , 수용성 매트릭스 물질 로부터 습윤 및 방출 되 기 에 앞서 , 셀룰로오스 아세테이트 의 가수 분해 촐 매화 물질 이 셀룰로오스 아세테이트 로부터 분리 될 수 있 음 을 예시 하 기 위하 여 , 두 개 의 용액 을 준비 하 였 다 . 첫 번 째 용액 은 아스코 르빈 산 의 플라스틱 화 셀룰로오스 아세테이트 필터 엘리먼트 ( plasticized cellulose acetate filter element of ascorbic acid ) 16 중량 % 와 , 1 : 1 중량 비 로 하이드 록 시프 로 필 셀룰로오스 ( hydroxypropyl cellulose ( HPC ) ) 를 포함 하 며 , 양쪽 모두 물 에 용해 되 었 다 ( 아스코 르빈 산 및 HPC 의 물 100 중량 %). 두 번 째 용액 은 19 % 시트르산 을 사용 하 였 다는 것 을 제외 하 고 는 첫 번 째 용액 과 동일 하 였 다 . 상기 용액 들 을 로드 를 제작 하 는 동안 플러그 랩 의 내부 표면 에 글 루 라인 ( glue line ) ( 연속 적 인 비드 ) 으로 도포 하 였 다 . 로드 를 제작 한 후 에 , 플러그 랩 을 셀룰로오스 아세테이트 토우 로부터 제거 하 였 고 , 토우 의 pH 를 확인 하 였 다 . 산 이 토우 를 오염 하 였 다는 증거 는 발견 되 지 않 았 다 . 이어서 플러그 랩 을 습윤 시켰 다 . 5 분 후 에 , pH 용지 를 습윤 된 구역 ( 시트르산 샘플 ) 에 적용 하 였 고 , 상기 용지 는 색 이 변하 여 산 이 방출 되 었 음 을 확인 하 였 다 . 아스 코르 빈산 샘플 에 있 어서 , 로드 자체 는 색 이 변하 였 다 ( 이 는 , 아스 코르 빈산 의 산화 를 의미 한다 ) . 이러 한 색 변화 는 아스 코르 빈산 이 방출 되 었 음 을 의미 한다 .